(57)【要約】【課題】画像など高価な処理を伴うシャッターにつけられた落書きの、容易な除去が可能なシャッターはなかった。【解決手段】綺麗に美装されたシャッター表面を脱脂、乾燥し、次いで、クラリアントジャパン株式会社のアクアミカ「アミン系触媒、パラジウム触媒等のグレード」を均質に吹き付け乾燥させる。次いで、シランカップリング結合鎖を持つ株式会社フロロテクノロジー社のＦＧ５０１０をスプレー塗装機により吹き付け、コーティングする。次いで、乾燥させ本発明を完成させた。尚、クラリアントジャパンのアクアミカは塗装下地、金属表面などのあらゆる下地表面に強固に密着させるために必須であり、また、表面に積層するフッ素樹脂は住友３ＭのノベックＥＧＣ−１７２０、ダイキン工業株式会社のオプツールＤＳＸが同様に適している。このように構成することで、フッ素樹脂本来の撥水性、撥油性が発揮でき、落書きを容易簡単に除去できるようになる。【特許請求の範囲】
【請求項１】
塗装、画像処理、文字入れなどの美装処理されたシャッター外装表面に、クラリアントジャパン株式会社から市販される商品名アクアミカのうち、常温でガラス転化（酸化ケイ素）可能なパラジウム、アミン系の触媒を含むパーヒドロポリシラザンをコーティングしガラス（酸化ケイ素）となし、さらにその表面に、常温乾燥硬化可能でかつフッ素樹脂本来の撥水性、撥油性をもつクリヤー（透明）なフッ素樹脂皮膜を積層してなる落書き除去の容易なシャッター
【発明の詳細な説明】
【技術分野】
【０００１】
本発明は、店舗、オフィス等におけるシャッターの落書きを容易に除去できるシャッターに関する。
【背景技術】
【０００２】
従来、店舗、オフィス等には閉店後の安全等ののためにシャッターが取り付けられているのが一般的であり、またその表面には、閉店後の宣伝、美観、通知目的で、塗装を施工したり、コンピュータグラフィックなどで文字や模様を描いたりしたものが多く、貴重な営業的手段が施されていた。
近年、こうしたシャッターに心無い落書きをする者が多くなり、高価な費用をかけたシャッターが汚されるという被害が出ていることは周知のとおりである。
【０００３】
そのようなことから、多くの塗料メーカ各社などから、フッ素塗料、シリコン塗料などの撥水性、撥油性塗料が開発され、実用に供されていることは公知のとおりであり、格別な説明は不要である。
【０００４】
ところが、フッ素樹脂塗料の場合は、下地との接着性が悪く、また、変性成分が多いため、本来のフッ素樹脂機能である撥水性、撥油性に劣り、油性ペン、塗料、張り紙などの落書きは容易に除去できるとは云い難いものであったことは周知とされるところであつた。また、シリコン樹脂塗料の場合は特に、撥油性においてさらに劣り落書きを落とすことが困難であった。
【０００５】
この改善策として考えられる有効な手段として、本発明者は、親水性を付加したガラス質（酸化ケイ素）コーティングにより落書きを簡単容易に除去しようと実験を繰り返した。即ち、クラリアントジャパン株式会社から提供されるポリシラザン製品「商品名アクアミカ」を所定のシャッターに塗布し、続いて、親水性促進剤により、親水化処理をして、充分に親水性を持つガラス質「酸化ケイ素」とし、乾燥後、マジックペン、油性塗料スプレーにより落書きを試みた。その後、水洗いを実施し、落書きの落ち具合を観察した。結果は、落書きを簡単容易に除去することは出来なかった。
【０００６】
従って、落書きが容易でなくかつ除去が容易で、その作用が著しく長期にわたり保有される技術の出現が期待されたことは当然の成り行きであった。
【特許文献１】なし
【非特許文献１】なし
【発明の開示】
【発明が解決しようとする課題】
【０００７】
本発明が解決しようとするところは、綺麗に美装されたシャッター外装表面を落書きされても容易に除去することが出来き、またその作用効果を長期にわたり保持する事が可能なシャッターを提供しようとするものである。
【課題を解決するための手段】
【０００８】
本発明は、綺麗に美装されたシャッター外装表面に、最初、クラリアントジャパン株式会社から市販される商品名アクアミカのうち、常温でガラス転化可能なパラジウム、アミン系の触媒を含むパーヒドロポリシラザン商品グレード「NL110A、NL120A、NL150A、NP110、NP140、SP140、UP140、エアゾール缶など」を所定の手法によりコーティングし、次いで、常温乾燥硬化可能でかつフッ素樹脂本来の撥水性、撥油性をもつフッ素樹脂皮膜「住友３ＭのノベックＥＧＣ−１７２０、ダイキン工業のオプツールＤＳＸ、株式会社フロロテクノロジー社のＦＧ５０１０等」を積層コーティングし、常温又は比較的低温で乾燥硬化させる。こうすることで、シャッター外装表面にフッ素樹脂を強固に密着させることが出来ることを見出し、その結果、該各社のフッ素樹脂の特性である撥水性、撥油性が有効に発揮され、落書し難くなるだけでなく、落書きが残っても拭き取りの容易簡単なものとなり、また、クラリアントジャパンのアクアミカのガラス転化「酸化ケイ素」皮膜の高い硬度により、高密着化とあわせて、フッ素樹脂皮膜の磨耗寿命が向上し、極めて長期にわたる性能が保持される結果を得て本発明を完成するに至った。
【発明の効果】
【０００９】
高価な、綺麗に美装されたシャッターの表面をクリヤータイプで本発明を施工すると、下地塗装色、デザイン模様等を変化させることなく、落書きから保護するとともに付着した落書きは容易簡単に拭き取ることが出来、その効果は極めて長期間に保有された。
【発明を実施するための最良の形態】
【００１０】
綺麗に美装されたシャッター表面を脱脂、乾燥し、次いで、クラリアントジャパン株式会社のアクアミカ「エアゾール缶グレード」アミン系触媒を均質にムラのないように吹き付け、60〜80℃程度の熱風ドライヤーで乾燥させる。次いで、シランカップリング結合鎖を持つ株式会社フロロテクノロジー社のＦＧ５０１０をスプレー塗装機により吹き付け、均一に積層するようにコーティングする。次いで、60〜80℃程度の熱風ドライヤーにて乾燥させ本発明を完成させた。この最良の実施形態において、クラリアントジャパンのアクアミカは塗装下地、金属表面などのあらゆる下地表面に強固に密着させるために必須うであり、その表面に積層するフッ素樹脂はシランカップリング結合鎖を持つものが好ましく、住友３ＭのノベックＥＧＣ−１７２０、ダイキン工業株式会社のオプツールＤＳＸが同様に適している。
【実施例１】
【００１１】
ライトグレーのポリエステル塗料で全面を塗装し、これに、コンピュータグラフィックスにより山野風景のデジタル画像をプリントしたシャッター表面を、最初、７０％エチルアルコールで充分に脱脂し、次いで、充分風乾する。
【００１２】
次に、シャッター全域に、クラリアントジャパンのアクアミカ「ＮＰ−１４０、０．５％クリヤー」アミン系触媒をロールコーターにより均一に塗布し、室温、１時間乾燥させ約０．８ミクロンのガラス転化進行中のシリカ（酸化ケイ素）皮膜を構成した。
【００１３】
次に、ダイキン工業のオプツールＤＳＸ０．１％のフッ素樹脂コーティング剤（クリヤー）を、シャッター表面全域にスプレー塗装機により塗装し、室温、８時間乾燥させ約０．１ミクロンのフッ素樹脂コーティング膜とした。
【００１４】
かくして得られたシャッターの表面は、下地塗装の色彩、山野の画像に変化なく綺麗な美装シャッターの外観を維持しており、フッ素樹脂本来の撥水性、撥油性が出現しており、油性マジックで書いたり、油性塗料をかけても簡単には付着することなく、残留した部分もウエスで拭き取ると簡単に除去が出来た。さらに、その効果は、１，５００サイクルの繰り返しにも耐え、現在も継続している。また、アクアミカのガラス転化により硬度は鉛筆硬度Ｈ７以上を達成しており非常に強靭な皮膜性能を示し、密着性も完全なものであった。
【００１５】
アクアミカのガラス転化により、著しい硬さが出現した結果、薄くコーティング（約０．１μ）されたフッ素樹脂と言えども、下地の影響を受け、実質的に高い硬度の皮膜が構成されていることになるという予期しない好結果も得られた。
【産業上の利用可能性】
【００１６】
近時盛んになった画像入りシャッター等の高価な処理を施したシャッターをも有効に落書きから保護、容易簡単な除去が可能になり極めて広範囲の産業上の利用が広がる。